СПОСОБ НЕПРЕРЫВНОГО ПОЛУЧЕНИЯ ПОЛИКАРБОНАТА НА ПОВЕРХНОСТИ РАЗДЕЛА ФАЗ И ДИСПЕРГАТОР ДЛЯ ОБРАЗОВАНИЯ СМЕСИ ИЗ ОРГАНИЧЕСКОЙ И ВОДНОЙ ФАЗЫ ПРИ ПОЛУЧЕНИИ ПОЛИКАРБОНАТА

W
1. Способ непрерывного получения поликарбонатов на поверхности раздела фаз, по меньшей мере, из одного дигидроксидиарилалкана, фосгена и, по меньшей мере, одного катализатора, при необходимости, в присутствии, по меньшей мере, одного прерывателя цепи и/или разветвителя, причем поликарбонаты имеют среднемассовую молекулярную массу M 15000-200000 г/моль, отличающийся тем, что
(a) получают смесь органической и водной фазы при непрерывном диспергировании в диспергаторе органической фазы в водной фазе или водной фазы в органической фазе, причем
органическая фаза содержит, по меньшей мере, один пригодный для поликарбоната растворитель и весь или часть фосгена, а
водная фаза содержит дигидроксидиарилалкан(-ы), воду и щелочь, причем на один моль дигидрокси-диарилалкана добавляют между 1,5 и 2,5 моль щелочи;
(b) непосредственно после этого смесь подвергают взаимодействию в реакторе при времени выдержки менее 0,5 с;
(c) непосредственно после этого в другом реакторе реакционную смесь подвергают дополнительной реакции при добавлении дополнительного количества щелочи и, при необходимости, прерывателя(-ей) цепи; и
(d) непосредственно после этого, по меньшей мере, в одном другом реакторе осуществляют дополнительную конденсацию при добавлении дополнительного количества щелочи и, при необходимости, прерывателя(-ей) цепи в присутствии, по меньшей мере, одного катализатора.
2. Способ по п.1, отличающийся тем, что в диспергаторе образуется дисперсионная смесь «масло-в-воде».
3. Способ по п.1, отличающийся тем, что взаимодействие дигидроксидиарилалкана(-ов) с фосгеном осуществляют при температуре от -5 до 100°С, предпочтительно от 15 до 80°С.
4. Способ по п.1, отличающийся тем, что используемый избыток фосгена в расчете на сумму используемых дигидроксидиарилалканов составляет 15 мол.% или менее, предпочтительно 13 мол.% или менее, наиболее предпочтительно 10 мол.% или менее.
5. Способ по п.1, отличающийся тем, что в качестве дигидроксидиарилалкана(-ов) используют 4,4'-дигидроксидифенил, 1,1-бис-(4-гидроксифенил)фенилэтан, 2,2-бис-(4-гидроксифенил)-пропан(бисфенол А), 2,2-бис-(3,5-диметил-4-гидроксифенил)пропан, 1,1-бис-(4-гидроксифенил)циклогексан или 1,1-бис-(4-гидроксифенил)-3,3,5-триметилциклогексан(бисфенол ТМС).
6. Способ по п.1, отличающийся тем, что в качестве диспергатора используют сопла или струйные диспергаторы.
7. Способ по одному из пп.1-6, отличающийся тем, что в качестве катализатора(-ов) используют одно или несколько соединений из группы третичных аминов и четвертичных аммониевых или фосфониевых солей.
8. Применение диспергатора, содержащего предварительный диспергатор, гомогенизирующее сопло, а также, по меньшей мере, три насоса для образования смеси из органической и водной фаз при получении поликарбоната способом, по меньшей мере, по одному из пп.1-7.
9. Применение по п.8, отличающееся тем, что образуемая в диспергаторе смесь является дисперсией «масло-в-воде».